(57)【要約】【課題】  半導体基板に異なる深さの溝を形成する工程において、１回のエッチング処理で同時に異なる深さで所望の深さ寸法の溝を形成する。【解決手段】  シリコン基板１にシリコン酸化膜５、多結晶シリコン膜６、シリコン窒化膜７、塗布型カーボン膜８を成膜するとともに、この上面に塗布型酸化膜およびレジストを塗布し、メモリセル領域２および周辺回路部３に対応して溝形成用のパターニングをする。シリコン基板１のエッチング処理では、塗布型カーボン膜８のカーボンの作用で、メモリセル領域２の狭い開口幅Ａ１の部分は浅い溝４ａが形成され、周辺回路領域３の広い開口幅Ａ２の部分は深い溝４ｂが形成される。【選択図】  図１
2006032549.tif 000002
【特許請求の範囲】
【請求項１】
半導体基板に塗布型カーボン膜を成膜する工程と、
前記半導体基板に形成する異なる開口幅の溝に対応して前記塗布型カーボン膜をそれぞれパターニングする工程と、
前記パターニングした塗布型カーボン膜をマスク材として前記半導体基板をエッチング処理し、開口幅が広い部分に深い溝を形成し、開口幅が狭い部分に浅い溝を同時に形成する工程とを備えたことを特徴とする半導体装置の製造方法。
【請求項２】
半導体基板上にシリコン酸化膜、シリコン窒化膜および塗布型カーボン膜を順次成膜する工程と、
前記半導体基板に形成する異なる開口幅の溝に対応してフォトリソグラフィ処理により前記塗布型カーボン膜をそれぞれパターニングする工程と、
前記パターニングした塗布型カーボン膜をマスク材として反応真空容器中でエッチング処理を行い、開口幅が広い部分に深い溝を形成し、開口幅が狭い部分に浅い溝を同時に形成する工程とを備えたことを特徴とする半導体装置の製造方法。
【請求項３】
請求項１または２に記載の半導体装置の製造方法において、
前記半導体基板に溝を形成する工程では、前記塗布型カーボン膜のカーボン含有量を調整することにより前記開口幅の異なる溝のエッチング深さを制御することを特徴とする半導体装置の製造方法。
【請求項４】
半導体基板と、
この半導体基板に塗布型カーボン膜をエッチングマスクとしてエッチングにより同時形成された複数の異なる深さの溝とを備えたことを特徴とする半導体装置。
【請求項５】
半導体基板と、
この半導体基板のメモリセル形成領域に形成された複数のメモリセルトランジスタと、
これらのメモリセルトランジスタを素子分離するように第１の溝に形成された第１の絶縁膜と、
前記半導体基板の周辺回路形成領域に形成された複数の周辺回路トランジスタと、
これらの周辺回路トランジスタを素子分離するように前記第１の溝よりも開口幅が広く且つアスペクト比が低い第２の溝に形成された第２の絶縁膜とを備え、
前記第１の溝および第２の溝は、前記半導体基板に成膜した塗布型カーボン膜を開口幅に応じたエッチング速度制御マスク材としたエッチング技術により形成されたものであることを特徴とする半導体装置。
【発明の詳細な説明】
【技術分野】
【０００１】
本発明は、開口幅の異なる溝を備えた半導体装置およびその製造方法に関する。
【背景技術】
【０００２】
この種の半導体装置として、例えば多数のメモリセルを備えた半導体記憶装置においては、メモリセルトランジスタおよび周辺回路部のトランジスタのそれぞれを素子分離領域により区切って活性領域を形成する構成のものがある。
この場合、メモリセルトランジスタの形成領域では、集積度を高める必要上から素子分離領域ＳＴＩの幅寸法も狭く且つ浅い深さのものが形成されている。深さを浅くするのは開口幅の狭いトレンチ内部への絶縁膜の埋め込み性を良好にするためである。また、周辺回路部の高耐圧トランジスタに対しては、耐圧を確保するために広い幅寸法で且つメモリセルトランジスタの場合よりも深いトレンチを形成している。
【０００３】
このような制約から、チップ内で異なる深さ寸法のトレンチを形成する必要があり、このために、従来では、フォトリソグラフィ工程を２回に分けて実施して、深い部分と浅い部分を掘り分ける方法を採用していた。しかし、フォトリソグラフィ処理工程を２回実施することはコスト低減の観点からは好ましくない。また、このようにフォトリソグラフィ処理により、トレンチを掘り分ける関係で、その境界部分にエッチングの段差が生じてしまうことや、この段差が生じることによる素子特性への悪影響を防止するためにダミー領域を設けるなどの課題があった。
【０００４】
そこで、このような課題に対応すべく、１回のフォトリソグラフィ処理工程で済ませるようにした技術が特許文献１に示されている。これは、１回のフォトリソグラフィ処理を実施してメモリセル領域および周辺回路領域のいずれも同じ深さ寸法にトレンチを形成しておき、後工程で水素熱処理を行うことで狭いトレンチ部分の底部をシリコンを凝縮させて持ち上げることで異なる深さに形成するものである。
【特許文献１】特開２０００−３２３５６４号公報
【発明の開示】
【発明が解決しようとする課題】
【０００５】
しかしながら上記した特許文献１のものでは、フォトリソグラフィ処理工程を削減することはできるが、後工程で水素熱処理が必要となるので、ゲート電極を先に形成して素子分離領域の形成により分離するゲート先作りのプロセスを採用する場合には、既に形成しているゲート酸化膜が水素アニールによりダメージをうけて膜質が劣化する可能性があり、これによって素子の信頼性の低下を招く恐れがある。
【０００６】
本発明は上記した事情を考慮してなされたもので、その目的は、フォトリソグラフィ処理工程を１回減らすことができ、その場合でも水素熱処理のような別途に工程を付加する必要のない半導体装置および半導体装置の製造方法を提供することにある。
【課題を解決するための手段】
【０００７】
本発明の半導体装置の製造方法は、
半導体基板に塗布型カーボン膜を成膜する工程と、
前記半導体基板に形成する異なる開口幅の溝に対応して前記塗布型カーボン膜をそれぞれパターニングする工程と、
前記パターニングした塗布型カーボン膜をマスク材として前記半導体基板をエッチング処理し、開口幅が広い部分に深い溝を形成し、開口幅が狭い部分に浅い溝を同時に形成する工程とを備えたところに特徴を有する。
【発明の効果】
【０００８】
本発明の半導体装置の製造方法によれば、深さの異なる溝に絶縁膜を埋め込んで素子分離領域を形成する構成の半導体装置について、深さの異なる溝の形成工程を塗布型カーボン膜を塗布してこれをフォトリソグラフィ処理でパターニングし、これをマスクとしてエッチング処理することで、炭素成分を反応生成物として積極的に利用することができるようになり、その場合に、堆積反応生成物の生成量、イオンやラジカルといったエッチング種の炭素成分との反応によって消費される量が異なるため、開口幅の広い溝には深い溝を、開口幅の狭い溝には浅い溝を同時に形成することができる。
【発明を実施するための最良の形態】
【０００９】
以下、本発明をＮＡＮＤ型フラッシュメモリに適用した場合の一実施形態について図面を参照して説明する。
本実施形態におけるＮＡＮＤフラッシュメモリの製造工程では、ゲート電極の膜構成の一部をあらかじめ形成した状態で溝形成すなわちトレンチを形成するようにしたゲート先作りプロセスを採用している。この実施形態では、この場合の溝形成の工程における構成とその製造工程について説明する。
【００１０】
図１は、半導体基板としてのシリコン基板１にゲート電極構成の一部を形成した状態で溝形成工程を実施した直後の状態を模式的断面で示すものである。ここでは、ＮＡＮＤフラッシュメモリの構成としてメモリセル領域２と周辺回路領域３とでそれぞれに形成された溝４ａ、４ｂの深さが異なるように形成された状態を示している。
メモリセル領域２および周辺回路領域３のそれぞれのゲート電極の一部を構成する膜の積層構造は、シリコン基板１の上面から、ゲート絶縁膜としてのシリコン酸化膜５、フローティングゲートを構成する多結晶シリコン膜６、ＣＭＰ（Chemical Mechanical Polishing）処理のストッパとしてのシリコン窒化膜７および塗布型カーボン膜８が順次積層された構成である。
【００１１】
塗布型カーボン膜８については、ＲＩＥ法によるエッチング処理時の作用を後述するが、一般的に、塗布型カーボン膜の定義としては、フォトレジストに類似するカーボン（Ｃ）を高い比率で含有する薬液を塗布し、ベーク処理をした後のカーボン含有率が８０重量％以上となるような膜とされている。これは一般的なレジスト膜がカーボン含有量７０重量％程度であるのに比べて高くなっている。また、塗布型カーボン膜の薬液は、カーボンを多く含有したフォトレジストと同じような材料であるが、フォトレジストのように感光、現像といった処理はできない。
【００１２】
メモリセル領域２のメモリセルトランジスタ間の間隔つまり溝の開口幅は、図中Ａ１で示されており、この開口幅Ａ１は耐圧を確保し且つ加工が可能な設計基準に対応した幅に設定されている。また、周辺回路領域３の高耐圧トランジスタ間の間隔である溝の開口幅は、図中Ａ２で示されており、この開口幅Ａ２は耐圧を確保するためにメモリセル領域２の溝の開口幅Ａ１よりも広く設定されている。
【００１３】
また、形成された溝４ａ、４ｂのそれぞれの深さ寸法Ｄ１、Ｄ２は、開口幅の狭いメモリセル領域２側の深さＤ１が浅く、開口幅の広い周辺回路領域３側の深さＤ２が深い状態となっている。この溝形成工程は、メモリセル領域２の溝４ａと周辺回路領域３の溝４ｂとが同時に処理され、異なる深さ寸法に形成されたものである。
【００１４】
次に、上記溝４ａ、４ｂを形成する製造工程について図２ないし図５も参照して説明する。
まず、図２において、シリコン基板２上に、ゲート絶縁膜としてのシリコン酸化膜５を膜厚１０ｎｍで成膜し、続いて、多結晶シリコン膜６を膜厚１４０ｎｍで成膜し、さらに、この上に、シリコン窒化膜７を膜厚９０ｎｍで成膜する。多結晶シリコン膜６はフローティングゲートの一部を構成するもので、溝形成後に残りの多結晶シリコン膜が形成される。また、シリコン窒化膜７は、ＳＴＩ形成時のＣＭＰ処理によるストッパとしての機能を果たすものである。
【００１５】
この後、シリコン窒化膜７、多結晶シリコン膜６、シリコン酸化膜５およびシリコン基板１をエッチング処理して溝４ａ、４ｂを形成するためのフォトリソグラフィ処理を行う。まず、この工程では、シリコン窒化膜７の上面に、液状の塗布型カーボン材料８を塗布し、これをベーク温度２００℃でベーク処理をして膜厚４５０ｎｍの塗布型カーボン膜８を形成する。この場合、塗布型カーボン膜８のベーク温度は５０〜６００℃の範囲が推奨されており、また、膜厚は３００〜５００ｎｍ程度が主に使用される。
【００１６】
この後、塗布型カーボン膜８の上面に塗布型酸化膜９を膜厚１００ｎｍで塗布し、さらにレジスト１０を形成する。塗布型酸化膜としては、例えばポリシラザン塗布膜などのシリカ系被膜形成用塗布液を塗布することにより形成する。
次に、図３に示すように、レジスト１０を所定のパターンで露光処理をして現像し、レジストパターン１０ａを形成する。続いて、図４に示すように、形成されたレジストパターン１０ａをマスクとして塗布型酸化膜９をエッチング加工し、これによって形成された塗布型酸化膜パターン９ａをマスク材としてさらに塗布型カーボン膜８を加工する。この時点で、レジストパターン１０ａは既にエッチングされて消失しており、塗布型酸化膜パターン９ａも成膜時よりも薄くなっている。
【００１７】
次に、図５に示すように、塗布型酸化膜パターン９ａおよびパターニング形成された塗布型カーボン膜パターン８ａをマスク材として、シリコン窒化膜７をエッチング加工する。そして、この時点では、塗布型酸化膜パターン９ａは既にエッチングされ消失しており、塗布型カーボン膜パターン８ａも成膜時よりも薄い状態となっている。
続いて、図１に示すように、上記処理によって形成された塗布型カーボン膜パターン８ａおよびシリコン窒化膜パターン７ａをマスク材として、多結晶シリコン膜６、シリコン酸化膜５をエッチング加工するとともに、シリコン基板１を所定の深さまで一括でエッチング加工する。
【００１８】
この場合、シリコン基板１のエッチング工程では、通常のシリコンエッチングの条件で行う。これは、例えば、使用するガス系の流量として、ＨＢｒ（臭化水素）を４０ＳＣＣＭ（毎分４０ｃｃ）、Ｃｌ２（塩素ガス）を９０ＳＣＣＭ、Ｏ２（酸素ガス）を３０ＳＣＣＭで実施する。これによって、開口幅Ａ１、Ａ２の違いに基づいて形成される溝４ａ、４ｂの深さ寸法に違いが生ずるようになる。上記の条件でＲＩＥ法でエッチングする場合のメカニズムとしては次の現象が推測される。
【００１９】
すなわち、エッチング処理が始まると、まずシリコンとＢｒイオンやＣｌイオンが反応し、これによって、ＳｉＢｒαやＳｉＣｌβなどの反応生成物が発生する。これらの反応生成物は排気されるべきものであるが、全て排気されるわけではなく、一部はシリコン基板上に堆積して残る傾向にある。
また、シリコンエッチング時のマスク材となっている塗布型カーボン膜８のＣ（カーボン）とＳｉおよびＢｒ等が反応することで、ＳｉＢｒＣθのような反応生成物も生成されるが、この場合のＳｉＣ系の反応生成物の蒸気圧は低いため、ほとんどがシリコン基板１上に堆積される。一方で、反応生成物の一部はＯ２と反応し、ＣＯγとして排気されるカーボンもある。また、Ｃｌイオンはカーボン膜と反応してＣＣｌ系を生成するため、対象エッチング膜であるシリコンに供給される実質のＣｌイオンの量は少なくなる。
【００２０】
全体として、エッチングは、堆積した反応生成物およびシリコン基板１を掘り下げるように削りながら進行する。そのため、必然的に蒸気圧の低いＳｉＣ系の反応生成物の堆積量が多くなるメモリセル領域２においては、周辺回路領域３に比べてエッチングレート差が生じることになる。より具体的には、メモリセル領域２においては、上記したようなマイクロローディング効果に起因して、周辺回路領域３に比べてエッチングレートが低くなる。
【００２１】
実際に作成したものでは、メモリセル領域２の溝４ａの深さＤ１は２２０ｎｍで、周辺回路領域３の溝４ｂの深さＤ２は３６０ｎｍと約１．６倍の深さ差を、一度のエッチング加工によって、同時に形成することが可能であることが分かった。これは、マスク材として用いた塗布型カーボン膜８から、反応生成物の母材となるカーボン（Ｃ）が供給されたことにより、メモリセル領域２側のシリコンのエッチングレートの低下が発生したことに因るものと考えられる。
【００２２】
このエッチングレートの差は、通常のフォトレジストに比べ、カーボン含有量の多い塗布型カーボン膜８を使用しているからであり、これによってエッチングされる深さ寸法が開口幅がＡ１＜Ａ２の条件では、溝深さＤ１＜Ｄ２となることがわかった。
また、このエッチングレートの差の大きさは、カーボン含有量によって変化することがわかった。このことを検証するために、発明者らはつぎのようなサンプルからデータを測定した。
【００２３】
サンプルは、シリコン基板上にシリコン酸化膜およびシリコン窒化膜を積層形成したものをベースとし、これに（１）ＴＥＯＳ膜を成膜したもの（カーボン含有率が０重量％を想定）、（２）塗布型カーボン膜Ａを成膜したもの（カーボン含有率がＡ重量％のもの）、（３）塗布型カーボン膜Ｂを成膜したもの（カーボン含有率がＢ重量％のもの、ただしＢ＞Ａとする）の３種類の基板を用いた。
【００２４】
これら３種類の基板のそれぞれに、ＴＥＯＳ膜、塗布型カーボン膜Ａ、Ｂをフォトリソグラフィ処理によりエッチングをして、メモリセル領域および周辺回路領域のそれぞれに対応する開口幅を有するパターンを形成し、前述同様の条件でシリコン基板のエッチングを実施した。
エッチングの結果得られる溝の深さ寸法について、メモリセル領域と周辺回路領域との深さ寸法Ｄ１とＤ２との差Δ（＝Ｄ２−Ｄ１）を求めた。図６は、横軸にカーボン含有量を重量％で示し、縦軸に深さ寸法の差Δをプロットしている。この結果から、溝加工のマスク材の種類すなわち、カーボン含有量の違いによって深さ寸法の差Δが変化していることが分かる。
【００２５】
このことは、換言すれば、マスク材のカーボン含有量を選ぶことで所望の深さ寸法差Δを所望のレベルに設定することができるということであり、１回のエッチング処理により、同時に異なる深さ寸法の溝を所望の深さで形成することができることを意味している。これにより、高い制御性で同時に異なる深さの溝を形成することができるようになる。
本発明は、上記実施例にのみ限定されるものではなく、次のように変形または拡張できる。
【００２６】
ＮＡＮＤフラッシュメモリの溝の形成工程に限らず、異なる深さの溝を作り分ける構成の半導体装置全般に適用することができる。
開口幅の違いによる溝深さの違いは、上記したように塗布型カーボン膜８のカーボン含有量によっても発生するが、他に、エッチング条件を変えることによっても変えることができる可能性があり、これらを複合的に設定することで所望のエッチングレートの差を設定して溝の形成深さを制御することができる。
【図面の簡単な説明】
【００２７】
【図１】本発明の一実施形態を示すエッチング直後の模式的な断面図
【図２】製造工程の各段階で示す模式的断面図（その１）
【図３】製造工程の各段階で示す模式的断面図（その２）
【図４】製造工程の各段階で示す模式的断面図（その３）
【図５】製造工程の各段階で示す模式的断面図（その４）
【図６】カーボン含有率と溝深さの差の相関を示す図
【符号の説明】
【００２８】
図面中、１はシリコン基板（半導体基板）、２はメモリセル領域、３は周辺回路領域、４ａ、４ｂは溝、５はシリコン酸化膜、６は多結晶シリコン膜、７はシリコン窒化膜、８は塗布型カーボン膜、９は塗布型酸化膜、１０はフォトレジストである。
【図１】
2006032549.tif 000003
【図２】
2006032549.tif 000004
【図３】
2006032549.tif 000005
【図４】
2006032549.tif 000006
【図５】
2006032549.tif 000007
【図６】
2006032549.tif 000008